НИТЬ ИЗ АРОМАТИЧЕСКОГО ПОЛИАМИДА И СПОСОБ ЕЕ ПОЛУЧЕНИЯ

1. Способ получения нити, полностью состоящей из ароматического полиамида, включающий: растворение полимера, полностью состоящего из ароматического полиамида, в растворителе - концентрированной серной кислоте с получением прядильного раствора, в котором полимер, полностью состоящий из ароматического полиамида, получают путем полимеризации ароматического диамина и ароматического двухкислотного хлорида в полимеризационном растворителе, содержащем N-метил-2-пирролидон; и пропускание прядильного раствора через фильеры с образованием прядильного материала, отличающийся тем, что в процессе получения полимера, полностью состоящего из ароматического полиамида, используют многоканальный питающий трубопровод (11) для подачи полимеризуемого мономера и полимеризационного растворителя, со специальной конструкцией смежных внутренних каналов (11а) и наружных каналов (11b), расположенных в чередующемся порядке один относительно другого в питающем трубопроводе (11), приспособленные для подачи либо ароматического двухкислотного хлорида А, либо ароматического диамина, растворенного в полимеризационном растворителе B, в реактор полимеризации (20) через соответствующий один из каналов, внутренний или наружный (11а, 11b).
2. Способ по п.1, в котором многоканальный питающий трубопровод включает двухканальный трубопровод.
3. Способ по п.1, в котором полимеризационный растворитель содержит хлорид кальция.
4. Способ по п.1, в котором ароматический диамин включает n-фенилендиамин.
5. Способ по п.1, в котором ароматический двухкислотный хлорид включает терефталоилхлорид.
6. Способ по п.2, в котором ароматический двухкислотный хлорид А подают в реактор полимеризации (20) через внутренние каналы (11а) питающего трубопровода, и в то же самое время ароматический диамин, растворенный в полимеризационном растворителе B, подают в реактор (20) через наружные каналы (11b) питающего трубопровода.
7. Способ по п.1, в котором скорость соединения на выходе внутреннего канала (11а) питающего трубопровода и скорость другого соединения на выходе наружного канала (11b) питающего трубопровода регулируют таким образом, чтобы обе выпускные скорости отличались одна от другой.
8. Способ по п.1, в котором питающий трубопровод (11) имеет поперечное сечение, выбранное из группы, состоящей из круглого, эллипсного и многоугольного поперечных сечений.
9. Способ по п.1, в котором мономер и полимеризационный растворитель, подаваемые в реактор (20), перемешивают, используя мешалку, которой оборудован реактор (20).
10. Нить, полностью состоящая из ароматического полиамида, отличающаяся тем, что ее индекс полидисперсности (ИПД) составляет в пределах от 1,5 до 2,3, а видимый размер кристалла (ВРК) (вычисленный по 200 граням) до тепловой обработки составляет в пределах от 42Е до 50Е.
11. Нить по п.10, индекс полидисперсности (ИПД) которой составляет в пределах от 1,5 до 2,0.
12. Нить по п.10, индекс полидисперсности (ИПД) которой составляет в пределах от 1,5 до 1,7.
13. Нить по п.10, в которой видимый размер кристалла (ВРК) (вычисленный по 200 граням) после тепловой обработки при 300°C под натяжением 2% в течение 2 с составляет в пределах от 46Е до 55Е.
14. Нить по п.10, в которой видимый размер кристалла (ВРК) (вычисленный по 200 граням) до тепловой обработки составляет в пределах от 47Е до 50Е.
.
15Нить по п.13, в которой видимый размер кристалла (ВРК) (вычисленный по 200 граням) после тепловой обработки при 300°C под натяжением 2% в течение 2 с составляет в пределах от 53Е до 55Е.